(57)【特許請求の範囲】
【請求項１】
ＯＨ型強塩基性アニオン交換樹脂を、ｐＨが８未満で且つ酸化還元電位が２５０ｍＶ以下である、炭酸塩水溶液及び／又は重炭酸塩水溶液で処理することにより得られる、鉄の含有量が５００pg/ml-resin(DRY)以下の炭酸塩型又は重炭酸塩型アニオン交換樹脂。
【請求項２】
過酸化水素水を、請求項１に記載のアニオン交換樹脂を含むアニオン交換樹脂層と接触させることを特徴とする精製過酸化水素水の製造方法。
【請求項３】
アニオン交換樹脂層の鉄の含有量が３００pg/ml-resin(DRY)以下であることを特徴とする請求項２に記載の精製過酸化水素水の製造方法。
【請求項４】
過酸化水素水を、空間時間（ＳＶ）が１０[／ｈｒ]以下の通液条件でアニオン交換樹脂層と接触させることを特徴とする請求項２又は３に記載の精製過酸化水素水の製造方法。
【請求項５】
鉄含有量が１重量ｐｐｂ以上の過酸化水素水を、アニオン交換樹脂層と接触させることを特徴とする請求項２乃至４のいずれかに記載の精製過酸化水素水の製造方法。
【請求項６】
精製過酸化水素水における鉄の含有量が１重量ｐｐｔ以下であることを特徴とする請求項２乃至５のいずれかに記載の精製過酸化水素水の製造方法。
【請求項７】
アニオン交換樹脂層が炭酸塩型又は重炭酸塩型アニオン交換樹脂と強酸性カチオン交換樹脂からなる混床であることを特徴とする請求項２乃至６のいずれかに記載の精製過酸化水素水の製造方法。
【発明の詳細な説明】
【０００１】
【発明の属する技術分野】
本発明はアニオン交換樹脂及びその製造方法、並びにこれを用いた過酸化水素水の製造方法に関する。詳しくは、不純物含有量が極めて少ないアニオン交換樹脂、及びその製造方法、並びにこのアニオン交換樹脂を用いた高純度の過酸化水素水（精製過酸化水素水）の製造方法に関する。
【０００２】
【従来の技術】
過酸化水素の製造はいくつか知られているが、現在では殆どがアントラキノン自動酸化法により製造されている。この製造方法としては例えば、先ず２−アルキルアントラキノンを水に不溶性の溶媒に溶解して作動液とし、これを触媒の存在下、水素添加して２−アルキルアントラヒドロキノンとする。次いで触媒を分離した後、空気によって元の２−アルキルアントラキノンに酸化するとともに、生成した過酸化水素を水で抽出する。そして得られた粗な過酸化水素水を、蒸留等により精製度や濃度（通常は５〜７０重量％）を調製して、所望純度・濃度の過酸化水素水を得る方法が一般的である。
【０００３】
この様な方法によって得られた過酸化水素水中には、アントラキノン類や作動液由来の有機不純物、そして過酸化水素水の製造設備の金属製配管等に由来する各種の金属不純物（Ｆｅ、Ｃｒ、Ｎｉ、Ａｌ、Ｎａ、Ｓｉ等）等の不純物が含まれており、更には安定剤として燐酸等の酸や、錫酸ナトリウム等をなどを含有している場合もある。一般的にこの様な不純物等の含有量は、金属不純物として数〜１０数重量ｐｐｍ、有機不純物は全有機炭素量（ＴＯＣ）として２０〜数百重量ｐｐｍである。
【０００４】
この様な過酸化水素水は、使用目的・用途の品質要求に応じて精製されてから用いられる。使用目的・用途としては、例えば紙、パルプ、繊維等の漂白や化学研磨液等への使用に加え、近年ではシリコンウエハやこのウエハ上へのデバイス製造工程、いわゆる半導体装置製造工程での洗浄剤等、電子工業用分野への高純度の精製過酸化水素水の使用が盛んである。
【０００５】
この様に電子工業用分野で使用される精製過酸化水素水は、デバイスの高集積化に伴って、過酸化水素水中の全不純物（金属不純物成分、有機不純物、微粒子等）を極力低減した、極めて高純度の製品品質が要求されている。
この様な精製過酸化水素水を得る方法には様々な方法が提案されており、例えばイオン交換法（カチオン交換樹脂、アニオン交換樹脂、キレート樹脂等）、吸着法（合成吸着剤、活性炭等）、蒸留法、膜法（精密濾過膜、限外濾過膜、逆浸透膜等）、晶析・融解法、泡沫分離法などが提案されている。そしてこれらのうち、単独の方法で、又は組み合わせて用いることで種々の不純物を除去することが提案されている。（特開平７−３３４０８号、特開平８−２３１２０８号、特開平８−２４５２０４号の各号公報；米国特許４,９９９,１７９号、米国特許第４,９８５,２２８号；ＷＯ９２／０６９８１８号公報等）。
【０００６】
そして近年では、より高純度に、具体的には不純物含有量を１０数重量ｐｐｔレベルにまで低減した過酸化水素水の製造方法が提案されている。例えば特開平１０−２５９００８号公報や特開平１０−２５９００９号公報、特開平９−２０５２０５号公報には不純物含有量が１０〜１０数重量ｐｐｔの精製過酸化水素水が記載されている。
【０００７】
しかしこれらに記載の精製方法では、得られる精製過酸化水素水における鉄等の不純物含有量が１重量ｐｐｔを切ることが出来ていない。これは精製過程で用いるイオン交換樹脂母材中に含まれる鉄が溶出していることが考えられる。つまり、イオン交換樹脂をその使用前に高純度の塩酸等で洗浄しても、イオン交換樹脂を重炭酸塩型化する際に鉄がイオン交換樹脂に付着してしまうことが考えられる。
【０００８】
また特開平１０−２５９００９号公報に記載のように、過酸化水素水とイオン交換樹脂との接触時間を短くすることで過酸化水素水への鉄の溶出を抑えようとしても、投入原料中の鉄含量が多い場合はイオン吸着帯が長くなり、鉄がリークしてしまうので、過酸化水素水の精製度合いが頭打ちとなってしまうことが考えられる。
【０００９】
そこで最近では、例えば特開平１１−１７１５０８号、特開２００２−８０２０７号、特開２００２−８０２０８号、特開２００２−８０２０９号各号公報等にあるような、不純物含有量が１重量ｐｐｔ以下の精製過酸化水素水の製造方法が提案されている。
【００１０】
【発明が解決しようとする課題】
しかしこれらの方法においても、精製過酸化水素水の不純物含有量は低減される一方で、精製工程に用いるイオン交換樹脂の前処理に過大な負荷がかかるという問題があった。また過酸化水素水の精製工程においては、多段に渡る複雑な精製工程を必要とするという問題もあり、工業的に有利に過酸化水素水中に存在する不純物、特に金属不純物濃度を効率良く、且つ極めて低くする方法としては、必ずしも十分とは言えなかった。
【００１１】
この様な現状に鑑みて、本発明者等は過酸化水素水中に存在する不純物、特に鉄等の金属不純物の含有量を、簡便な方法で１重量ｐｐｔ程度にまで低減させ、極めて高度に精製された過酸化水素水を得る方法について鋭意検討を行った。
【００１２】
【課題を解決するための手段】
本発明者等は鋭意検討を重ねた結果、主としてアニオン交換樹脂が過酸化水素水中の鉄等の金属不純物を除去すること、またイオン交換樹脂による精製工程に於いて、カチオン交換樹脂塔を最終段とする精製構成の場合には、この最終段からの鉄等の金属不純物の溶出を抑える為に、イオン交換樹脂を極めて高純度化する必要があることを見出した。
【００１３】
そしてこの様な高純度のアニオン交換樹脂は、鉄等の金属不純物の析出を生じさせない、特定のｐＨ−酸化還元電位に調整された炭酸塩水溶液及び／又は重炭酸塩水溶液を用いて、ＯＨ型のそれを炭酸塩型又は重炭酸塩型とすることで得られることを見出した。
またこの様な高純度の、鉄等の金属不純物の除去に寄与するアニオン交換樹脂を含むアニオン交換樹脂層を用いることによって、好ましくはカチオン交換樹脂とアニオン交換樹脂との混床層として用い、アニオン交換樹脂層全体の鉄等の金属不純物が特定量以下に低減されている際に、好ましくはこれに通液する過酸化水素水の空間速度を一定以下とすることによって、得られる精製過酸化水素水中の鉄等の金属不純物含有量を極めて低い値とすることが出来ることを見出し、本発明を完成させた。
【００１４】
この際、少なくともアニオン交換樹脂が高純度化されているので、混床として併用するＨ型カチオン交換樹脂が市販のカチオン交換樹脂（例えば金属不純物含有量が１００〜２００重量ｐｐｂ程度のもの）であっても、この混床を用いることによって複雑な多段構成のイオン交換樹脂による精製工程を経ること無く、１重量ｐｐｂ以上の鉄等の金属不純物を含む過酸化水素水を、金属不純物鉄含有量が１重量ｐｐｔ以下の、極めて高純度な精製過酸化水素水とすることが出来ることを見出し、本発明を完成させた。
【００１５】
すなわち本発明の要旨は、鉄の含有量が５００pg/ml-resin(DRY)以下の、不純物含有量の極めて低い、高純度の炭酸塩型又は重炭酸塩型アニオン交換樹脂に存する。
また本発明の他の要旨は、ＯＨ型強塩基性アニオン交換樹脂を、ｐＨが８未満で且つ酸化還元電位が２５０ｍＶ以下である、炭酸塩水溶液及び／又は重炭酸塩水溶液で処理することを特徴とする、鉄の含有量が５００pg/ml-resin(DRY)以下のアニオン交換樹脂の製造方法に存する。
【００１６】
更に本発明の今ひとつの要旨は、過酸化水素水を、上述の高純度アニオン交換樹脂を含むアニオン交換樹脂層と接触させることを特徴とする精製過酸化水素水の製造方法に存する。
【００１７】
【発明実施の形態】
以下、本発明を詳細に説明する。
（１）アニオン交換樹脂及びその製造方法
本発明の炭酸塩型又は重炭酸塩型アニオン交換樹脂（以下、単に「アニオン交換樹脂」ということがある。）は、鉄の含有量が、湿潤していない状態のイオン交換樹脂層体積１ｍｌあたり、５００ピコ（１０―12）グラム以下、つまり「５００pg/ml-resin(DRY)」以下である、不純物含有量の極めて低い、高純度のアニオン交換樹脂である。
【００１８】
この様に高純度化されたアニオン交換樹脂を用いることで、不純物含有量が１ｐｐｔ以下の、精製過酸化水素水を得ることが出来る。本発明のアニオン交換樹脂における鉄の含有量は、５００pg/ml-resin(DRY)以下であれば低いほど好ましく、中でも４５０pg/ml-resin(DRY)以下、であることが好ましい。
本発明のアニオン交換樹脂の製造方法は任意だが、例えば炭酸塩型や重炭酸塩型のアニオン交換樹脂を製造する際には、一旦ＯＨ型としたアニオン交換樹脂を炭酸塩型化又は重炭酸塩型化する際にｐＨが８未満で且つ酸化還元電位が２５０ｍＶ以下である炭酸塩水溶液及び／又は重炭酸塩水溶液で処理することによって、金属不純物を極めて低減したアニオン交換樹脂を得ることが出来るので好ましい。
【００１９】
アニオン交換樹脂を炭酸塩型化、又は重炭酸塩型化する際に用いる炭酸塩水溶液又は重炭酸塩水溶液のｐＨは当然７を超えるものであるが、ｐＨが高すぎると水酸化鉄が析出する場合がある。よってｐＨは中性（ｐＨ＝７）に近いほど好ましく、中でも７．８以下、特に７．５以下であることが好ましい。
酸化還元電位は２５０ｍＶ以下であれば任意の値を選択すればよい。この値が高すぎると、例えば水酸化鉄を析出させることなどによるアニオン交換樹脂における鉄等の金属不純物含有量が増加するので好ましくない。
【００２０】
但し、鉄の性状として、酸化還元電位が０ｍＶ以下まで下がった水溶液中ではイオン化し難くなくなる為、使用する重炭酸塩水溶液の酸化還元電位は、０を超えて２５０ｍＶ以下、更には２０〜２２０ｍＶであることが好ましい。
炭酸塩水溶液や重炭酸塩水溶液は、それ自体で、このような酸化還元電位を示すことが多く、よって本発明のアニオン交換樹脂の製造方法において炭酸塩水溶液又は重炭酸塩水溶液を用いる際には、水溶液の酸化還元電位が２５０ｍＶ以下であればそのまま用いてもよいし、これらの水溶液に塩酸や二酸化炭素ガス等を溶解させて、酸化還元電位を低減せしめたものを用いてもよい。
【００２１】
炭酸塩又は重炭酸塩としては、ナトリウム、カリウム等のアルカリ金属塩やカルシウム、マグネシウム塩等のアルカリ土類金属塩、アンモニウム塩等が挙げられる。
一般的に、酸化還元電位を低減する方法としては例えば、ｐＨが７以下とならない程度に炭酸塩水溶液又は重炭酸塩水溶液に塩酸等を添加する方法がある。
【００２２】
しかしこの水溶液でアニオン交換樹脂を処理すると、塩素の存在によって重炭酸塩型化が阻害され、塩素がアニオン交換樹脂中に捕捉される場合がある。そしてこの様なアニオン交換樹脂を用いて過酸化水素水の精製を行うと、塩素イオンが精製過酸化水素水中に混入するので、これを除去する工程が必要になる等、工業的に煩雑なプロセスとなる場合がある。
【００２３】
よって、アニオン交換樹脂の炭酸塩化や重炭酸塩化において用いる水溶液を、ｐＨ＝８以下、酸化還元電位＝２２０mＶ以下とするためには、
▲１▼：塩種を選択する(水溶液にするだけで、この条件を満たす炭酸塩・重炭酸塩を選ぶ)。
▲２▼：水溶液調製後に、炭酸塩型化又は重炭酸塩型化を阻害しない物質を添加して水溶液を調整した後、ｐＨや酸化還元電位を調整する。
等の２つの方法が考えられる。
【００２４】
▲１▼ではアンモニウム塩を用いることが好ましく、▲２▼では炭酸塩又は重炭酸塩水溶液に炭酸ガスの吹き込み、もしくはドライアイスの投入を行い、水溶液に強制的に二酸化炭素ガス等を溶解させてｐＨを下げ、且つ酸化還元電位を低減せしめる方法がある。
析出した鉄等の金属不純物等がアニオン交換樹脂へ付着することを防止する目的からは、▲１▼、▲２▼のどちらも好ましいが、金属不純物混入防止の観点からなるべく金属塩を用いたくないので、▲１▼の様にアンモニウム塩を用いる方法が、より好ましい。
【００２５】
上述したようなｐＨ及び酸化還元電位の条件を満たせば、炭酸塩水溶液又は重炭酸塩水溶液の濃度や、鉄等の金属不純物含有量は任意である。
なお、鉄等の金属不純物含有量は少ない程好ましいが、本発明に用いる炭酸塩水溶液又は重炭酸塩水溶液においては、上述の条件を満たす限り、５０ｐｐｂ程度の金属不純物を含有していても許容しうる。よって、負荷の掛かる高純度化精製を行わなくても、市販の一般工業グレード試薬をそのまま使用することが可能であるので、工業上、非常に好ましい。
【００２６】
（２）精製過酸化水素水の製造方法
本発明の精製過酸化水素水の製造方法は、過酸化水素水を、前述の、鉄の含有量が５００pg/ml-resin(DRY)以下のアニオン交換樹脂を含むアニオン交換樹脂層と接触させることを特徴とする。中でも、鉄の含有量が３００pg/ml-resin(DRY)以下のイオン交換樹脂層と接触させることが好ましく、特に空間時間（ＳＶ）が１０[／ｈｒ]以下の通液条件で接触させるのが好ましい。
本発明に用いるイオン交換樹脂層は、鉄の含有量が、湿潤していない状態のイオン交換樹脂層体積１ｍｌあたり、３００ピコ（１０-12）グラム以下、つまり「３００pg/ml-resin(DRY)」以下であることが好ましい。この際、鉄の含有量が多すぎるとイオン交換除去能力よりも溶出量が勝るということがあり、好ましくない。
【００２７】
本発明においては、用いるイオン交換樹脂層における鉄の含有量が低いほど、高純度の精製過酸化水素水が得られるので好ましい。しかしあまりに高純度のイオン交換樹脂層を得ようとすると、イオン交換樹脂層の調製に負荷が掛かりすぎるので、一般的には１〜３００pg/ml-resin(DRY)、中でも１０〜２９０pg/ml-resin(DRY)、特に５０〜２８０pg/ml-resin(DRY)とするのが好ましい。
【００２８】
本発明に於いてＳＶとは、イオン交換樹脂容量１に対して１時間通液した液量を示し、例えば樹脂１００ｍｌに１時間で１０００ｍｌ通液したときの空間速度（ＳＶ）は、１０［／ｈｒ］である。
本発明に於いてはＳＶは１０[／ｈｒ]以下であることが好ましい。ＳＶが低すぎると過酸化水素の分解を増加させる為、、運転条件（系内圧・温度）等に応じて適宜選択すればよい。一般的には０．１〜１０[／ｈｒ]、中でも０．３〜８[／ｈｒ]、特に０．５〜５[／ｈｒ]とするのが好ましい。
【００２９】
本発明に用いる原料過酸化水素水としては、任意の過酸化水素濃度、及び任意の不純物含有量（金属不純物量、ＴＯＣ）のものを使用できるが、通常は、定法に従ってある程度精製された過酸化水素水を用いる。
本発明に用いる過酸化水素水における過酸化水素濃度は、一般的に５〜７０重量％であるが、電子工業用途としては２０〜５０重量％、中でも２５〜４０重量％のものが好ましい。
【００３０】
ＴＯＣは数十重量ｐｐｍ存在してもよいが、イオン性の有機不純物が多い場合はイオン交換時の競争反応に影響を与える場合があるので、１０重量ｐｐｍ以下とすることが好ましい。
本発明に於いては、特定の高純度アニオン交換樹脂を含む高純度アニオン交換樹脂層を用いて、好ましくは低ＳＶ条件で通液することによって、精製前の原料過酸化水素水における鉄等の金属不純物含有量が、１重量ｐｐｂ以上である場合においても、顕著にその効果を発揮する。一般的にはこのような金属、およびこれらがイオン化した金属不純物の含有量は少ない方が好ましく、例えば鉄の含有量は１〜５０重量ｐｐｂ、特に１〜４０重量ｐｐｂであることが好ましい。
【００３１】
本発明に用いるアニオン交換樹脂層は、先述の通り、鉄の含有量が３００pg/ml-resin(DRY)以下であることが好ましい。このアニオン交換樹脂層はアニオン交換樹脂のみからなっていても、またカチオン交換樹脂と混合した、例えばの混床とした形態であってもよい。中でもカチオン交換樹脂との混床とすると、カチオン交換樹脂から溶出する鉄を層内で除去出来るので好ましい。
【００３２】
併用するカチオン交換樹脂としては、強酸性カチオン交換樹脂、弱酸性カチオン交換樹脂等、任意のものを使用できるが、中でも中性塩除去の理由から、強酸性カチオン交換樹脂との混床が好ましい。
本発明に用いるアニオン交換樹脂層を、カチオン交換樹脂とアニオン交換樹脂との混床とする際に、用いるカチオン交換樹脂における金属不純物の含有量は少ないほど好ましい。但し本発明に於いては、好ましくはアニオン交換樹脂層全体に於ける鉄の含有量が３００pg/ml-resin(DRY)以下となればよいので、前述のような極めて高純度なアニオン交換樹脂との混床の際には、カチオン交換樹脂における鉄等の金属不純物含有量が１００pg/ml-resin(DRY)以上含有するものであってもよい。この様なカチオン交換樹脂は例えば市販の、いわゆる未精製のカチオン交換樹脂を、純水で洗浄すれば得ることが出来る。
【００３３】
本発明の精製過酸化水素水の製造方法に用いるアニオン交換樹脂としては、ＯＨ型、炭酸塩型、重炭酸塩型（炭酸水素塩型）、アンモニウム塩型等、任意のものを使用できるが、中でも鉄等の金属不純物を極めて低減でき、且つ接触する過酸化水素水の分解量低減等の点から、炭酸塩型や重炭酸塩型が好ましい。
また上述した以外の、本発明の精製過酸化水素水の製造方法における条件は従来技術から適宜選択、決定すればよい。例えば、アニオン交換樹脂層を有するアニオン交換樹脂塔の操作条件としては、この塔内で発生する炭酸ガスや酸素を過酸化水素水中に溶存させて安定的に精製過酸化水素水を製造するために、塔内における過酸化水素水を１０℃以下、好ましくは７℃以下に冷却し、０.５〜５ｋｇｆ／ｃｍ2の背圧で原料となる過酸化水素水を供給することが好ましい。
【００３４】
【実施例】
次に実施例を示し、本発明を具体的に説明する。本発明はその要旨を超えない限り、以下の実施例に限定されるものではない。
尚、実施例に於いては過酸化水素水中の鉄含有量を、ＩＣＰ質量分析計を用いて測定した。
ｐＨについては、ＨＯＲＩＢＡ製のｐＨメーター「Ｄ−２４」とｐＨ電極「形式Ｓ００５」を用いて測定した。また酸化還元電位は、先述のｐＨメーターと電極「９３００−１０Ｄ」とを用いて測定した。
【００３５】
[実施例１]
塩化物型アニオン交換樹脂（三菱化学社製、ダイヤイオンＰＡ３１６Ｌ：「ダイヤイオン」は三菱化学の登録商標）を、内壁がフッ素樹脂製のカラムに充填し、２Ｎ-ＮａＯＨ水溶液をＳＶ＝２.５で２時間ダウンフロー通液した後、水洗した。
【００３６】
次いで、鉄の含有量が４０重量ｐｐｂ、ｐＨが７.５、酸化還元電位が１００ｍＶである  １Ｎ-重炭酸アンモニウム水溶液（７．９重量％、鉄含有量４０重量ｐｐｂ）１．２７ｋｇを、ＳＶ＝２でダウンフローによって接触させて重炭酸塩型化した（これは湿潤樹脂１リットルあたり１０００ｇ相当の重炭酸アンモニウムを接触させた事に相当する）。次いで重炭酸塩型アニオン交換樹脂を、その５０倍量以上の純水を用いて水洗を行った。
得られた重炭酸塩型アニオン交換樹脂中の鉄含有量は４４０pg/ml-resin(DRY)であった。結果を表１に示す。
【００３７】
[比較例１]
市販の試薬特級重炭酸ナトリウムを超純水に希釈して調製し、濃度６重量％の重炭酸ナトリウム水溶液を得た。これを用いて実施例２と同様にイオン交換樹脂を重炭酸塩化した。結果を表１に示す。用いた重炭酸ナトリウム水溶液中の鉄含量は５重量ppb未満であったが得られた重炭酸塩型アニオン交換樹脂中の鉄含量は９９０pg/ml-resin(DRY)であった。
【００３８】
【表１】
0004013646.tif 000002
【００３９】
表１から明らかなとおり、比較例１では用いた重炭酸塩水溶液中の鉄の含有量は、実施例１のそれよりも低いが、実施例１で用いた水溶液の方が、イオン交換樹脂中への鉄の取り込まれ量が少なく、高純度化が可能であることを示している。
この理由は定かで無いが、ｐＨ−酸化還元電位図より、比較例１で用いた水溶液中の鉄は水酸化物として存在し、実施例１で用いた水溶液中の鉄は酸化物（陽イオン）として存在し、水酸化物の鉄は析出してアニオン交換樹脂表面に物理付着して取り込まれてしまうことが考えられる。
一方、実施例１の水溶液では、鉄としては陽イオンとして存在するものが多く、アニオン交換樹脂には捕捉され難く、大半がそのまま洗い流されるので、樹脂の高純度化がはかれると考えられる。
【００４０】
[実施例２]
Ｈ型に調製されたカチオン交換樹脂（三菱化学社製、ダイヤイオンＳＫＴ２０Ｌ）と、実施例１と同様に調製した重炭酸塩型アニオン交換樹脂とを容量比１：１で混合し、イオン交換樹脂層（混床）に用いるイオン交換樹脂を調製した。この混床用イオン交換樹脂中の鉄の含有量は２７０ｐｇ／ml-resin(DRY)であった。
【００４１】
この混床用イオン交換樹脂を内壁がフッ素樹脂製のイオン交換樹脂塔に１０００ｍｌ充填し、イオン交換樹脂層とした。次いで金属不純物として鉄を２５重量ｐｐｂ含有する、３５重量％濃度の過酸化水素水を５℃に冷却し、ＳＶ＝１［／ｈｒ］で３．５ｋｇｆ／ｃｍ2の条件にて先述のイオン交換樹脂層に通液した。
得られた精製過酸化水素水は、鉄の含量が０.５重量ｐｐｔで、その他の元素についても以下の表２に示す通り、極めて高純度な精製過酸化水素水であった。尚、検出できなかった（検出下限以下）元素については、「ＮＤ」と記した。
【００４２】
【表２】
0004013646.tif 000003
【００４３】
[比較例２]
Ｈ型に調製されたカチオン交換樹脂(三菱化学社製、ダイヤイオンＰＫ２２８)と、較例例１と同様に調製した重炭酸塩型アニオン交換樹脂を容量比１：１で混合した混床樹脂を用いた以外は、実施例２と同様に行った。混床樹脂中の鉄は８００pg/ml-resin(DRY)であり、高純度化されていなかった。また得られた精製過酸化水素水は鉄の含有量が３重量ｐｐｔと高いものであった。
【００４４】
[実施例３]
アニオン交換樹脂の重炭酸型化において、接触する重炭酸アンモニウム量を膨潤樹脂１リットル当たり３０００gに増量した以外は、実施例１と同様に行った。
得られた重炭酸塩型アニオン交換樹脂中の鉄含有量は５００pg/ml-resin(DRY)であった。実施例１での結果を参照すると明らかなとおり、本発明に於いては、多量の重炭酸アンモニウム水溶液とアニオン交換樹脂とを接触させても、金属不純物（鉄）の含有量は殆ど変化せず、金属不純物含有量の増加が抑えられていることが判る。
【００４５】
この様に、本発明のアニオン交換樹脂の製造方法によって得られた高純度のアニオン交換樹脂を、好ましくは従来技術の高純度カチオン交換樹脂との混床とすることで、高度に精製された精製過酸化水素水を得ることが出来る。
【００４６】
[実施例４]
６重量％重炭酸ナトリウム水溶液１０容量に対し、１容量のドライアイスを投入し、完全に固体がなくなるまで室温にて放置した。得られた水溶液のｐＨは７．４、酸化還元電位は２００mＶであった。この水溶液を用いた以外は実施例２と同様に重炭酸塩型アニオン交換樹脂を調整した。これをＨ型に調製された市販のカチオン交換樹脂(三菱化学社製、ダイヤイオンＳＫＴ２０Ｌ)と１：１の容量比で混合し、混床を調製した。得られた混床樹脂層中の鉄含有量は３００pg/ml-resin(DRY)と、低いものであった。